(57)【要約】    本発明は、１，４−ブタンジオールを作製するためのプロセスに関する。プロセスは、１，４−ブチンジオールを含む溶液を、触媒の存在下で水素と反応させることを含んでもよい。触媒は、セリウムを含んでもよい。  【選択図】なし【特許請求の範囲】
【請求項１】
１，４−ブタンジオールを作製するためのプロセスであって、
１，４−ブチンジオールを含む溶液を、触媒の存在下で水素と反応させることを含み、
前記触媒が、セリウムを含む、プロセス。
【請求項２】
前記触媒が、固定床、懸濁液、又はそれらの組み合わせの形態である、請求項１に記載のプロセス。
【請求項３】
前記触媒が、前記固定床の形態であり、約１ｍｍ〜約８ｍｍの範囲の粒径を有する、請求項２に記載のプロセス。
【請求項４】
前記触媒が前記懸濁液の形態であり、約１０〜約１００μｍの範囲の中央粒径を有する、請求項２に記載のプロセス。
【請求項５】
前記触媒が、Ｎｉ、Ｃｏ、Ｃｕ、Ｆｅ、及びそれらの混合物からなる群から選択される少なくとも第１の元素を更に含む、請求項１に記載のプロセス。
【請求項６】
前記第１の元素が、Ｎｉである、請求項５に記載のプロセス。
【請求項７】
前記触媒が、アルミニウム、モリブデン、クロム、鉄、銅、スズ、ジルコニウム、亜鉛、チタン、バナジウム、及びそれらの混合物からなる群から選択される少なくとも第２の元素を更に含む、請求項５に記載のプロセス。
【請求項８】
前記第２の元素が、アルミニウムである、請求項７に記載のプロセス。
【請求項９】
前記触媒が、骨格金属触媒である、請求項１に記載のプロセス。
【請求項１０】
セリウムが、前記触媒の約１重量％〜約５重量％の範囲の量で存在する、請求項１に記載のプロセス。
【請求項１１】
セリウムが、前記触媒の約１．５重量％〜約３．０重量％の範囲の量で存在する、請求項１に記載のプロセス。
【請求項１２】
前記１，４−ブチンジオールを含む溶液が、約６．０〜約１１．０の範囲のｐＨを有する、請求項１に記載のプロセス。
【請求項１３】
前記１，４−ブチンジオールを含む溶液が、約９．０〜約１０．０のｐＨを有する、請求項１に記載のプロセス。
【請求項１４】
前記プロセスが、前記ブタノール及び前記１，４−ブタンジオールの総重量に基づいて、約３．０重量％未満の範囲のブタノールを副生成物として生成する、請求項１に記載のプロセス。
【請求項１５】
１，４−ブタンジオールを作製するための触媒であって、
プロモータとしてセリウムを含む骨格金属触媒を含む、触媒。
【請求項１６】
セリウムが、前記触媒の約１重量％〜約５．０重量％の範囲の量で存在する、請求項１５に記載の触媒。
【請求項１７】
セリウムが、前記触媒の約１．５重量％〜約３．０重量％の範囲の量で存在する、請求項１５に記載の触媒。
【請求項１８】
触媒を調製するプロセスであって、
酸化セリウム、第１の元素、及び第２の元素を溶融及び混合して合金を形成することを含み、
前記第１の元素が、Ｎｉ、Ｃｏ、Ｃｕ、Ｆｅ、及びそれらの混合物からなる群から選択され、前記第２の元素が、アルミニウム、モリブデン、クロム、鉄、銅、スズ、ジルコニウム、亜鉛、チタン、バナジウム、及びそれらの混合物からなる群から選択される、プロセス。
【請求項１９】
前記第１の元素が、Ｎｉであり、前記第２の元素が、アルミニウムである、請求項１８に記載のプロセス。
【請求項２０】
Ｎｉが、前記酸化セリウム、Ｎｉ、及びアルミニウムの総重量に基づいて、約４０重量％〜約６０重量％の範囲の量で存在する、請求項１９に記載のプロセス。
【請求項２１】
アルミニウムが、前記酸化セリウム、Ｎｉ、及びアルミニウムの総重量に基づいて、約４０重量％〜約６０重量％の範囲の量で存在する、請求項１９に記載のプロセス。
【請求項２２】
酸化セリウムが、前記酸化セリウム、前記第１の元素、及び前記第２の元素の総重量に基づいて、約１重量％〜約５重量％の範囲の量で存在する、請求項１８に記載のプロセス。
【請求項２３】
前記第１の元素が、Ｎｉであり、前記第２の元素が、アルミニウムである、請求項２２に記載のプロセス。
【請求項２４】
酸化セリウムが、前記溶融及び混合中に前記合金中のセリウムに変換される、請求項１８に記載のプロセス。
【請求項２５】
前記合金をアルカリ水溶液と接触させて、前記触媒を生成することを更に含む、請求項１８に記載のプロセス。
【請求項２６】
前記触媒が、骨格金属触媒である、請求項２５に記載のプロセス。
【請求項２７】
請求項１８に記載のプロセスによって生成される、触媒。
【発明の詳細な説明】
【技術分野】
【０００１】
（関連出願の相互参照）
本出願は、「ＣＡＴＡＬＹＳＴＳ，ＰＲＥＰＡＲＡＴＩＯＮ  ＭＥＴＨＯＤ  ＴＨＥＲＥＯＦ，ＡＮＤ  ＳＥＬＥＣＴＩＶＥ  ＨＹＤＲＯＧＥＮＡＴＩＯＮ  ＰＲＯＣＥＳＳＥＳ」と題する、２０１８年８月８日出願の米国特許仮出願第６２／７１５，９２６号の出願日の利益を主張し、その開示は参照により本明細書に組み込まれる。
【０００２】
（発明の分野）
本発明は、触媒に関し、より具体的には、１，４ブタンジオールを調製するための触媒、その調製方法、及び触媒を用いる選択的水素化プロセスに関する。
【背景技術】
【０００３】
粒状固定床形態の骨格金属ニッケルは、一般に、不飽和化合物１，４ブチンジオール（butynediol、ＢＹＤ）から、ポリエステルを作製する際の成分であるブタンジオール（butanediol、ＢＤＯ）を作製するために工業的に使用される。
【０００４】
米国特許第６，２６２，３１７号は、１，４−ブチンジオールの連続触媒水素化によって１，４−ブタンジオールを調製するためのプロセスを開示している。プロセスは、不均一系水素化触媒の存在下で、１，４−ブチンジオールを液体連続相中の水素と反応させることを含む。触媒は、一般に、元素周期表の遷移族Ｉ、ＶＩ、ＶＩＩ、及びＶＩＩＩの１つ以上の元素を含む。触媒は、好ましくは、活性を増加させるためのプロモータとして、元素周期表の主族ＩＩ、ＩＩＩ、ＩＶ、及びＶＩ、遷移族ＩＩ、ＩＩＩ、ＩＶ、及びＶ、並びにランタニドから選択される少なくとも１つの元素を更に含む。触媒のプロモータ含有量は、一般に、最大５重量％である。触媒は、沈殿、担持、又は骨格型触媒であってもよい。
【０００５】
中国特許第２０１２１０２１２１０９．２号は、１，４−ブチンジオールからの１，４−ブタンジオールの水素化調製のために特別に、骨格金属ニッケル−アルミニウム−Ｘ触媒の調製及び活性化方法を開示している。Ｘは、Ｍｇ、Ｂ、Ｓｒ、Ｃｒ、Ｓ、Ｔｉ、Ｌａ、Ｓｎ、Ｗ、Ｍｏ、又はＦｅを表す。
【０００６】
現在の触媒は、典型的には、予測可能な制限寿命を有する。現在のプロセスは、最大仕様限界に達するまで徐々に増加する速度でｎ−ブタノール及び他の副生成物を生成し、これが、床の触媒の耐用年数の終わりを規定する。浸出プロセスからの含水アルミナ残基などの骨格金属触媒中に存在する酸性Ａｌ種は、ブタノールを含む副生成物を生成させる主な原因であると考えられる。骨格金属触媒は、一般に、少量の添加元素をプロモータとして含有してもよく、その機能には、所与の水素化プロセスの化学環境における触媒の活性、選択性、及び安定性の改善が挙げられる。従来のＭｏ、Ｃｒ、又はＦｅなどの骨格金属のいくつかのプロモータは、実際には、表面酸性度の増加に起因してブタノール副生成物の形成を増加させる場合がある。比較的低い温度、比較的高い圧力、及び供給ｐＨの制御などの操作条件は以前に最適化されているが、それらの組み合わせは、依然としてブタノール形成を適切に抑制することができない。ｎ−ブタノール及び他の副生成物の形成を最小限に抑え、かつ／又は遅延させながら、ブタンジオールを作製するためのプロセスを開発することが望まれている。ブタンジオールは、ポリエステルを作製する際の主成分である。下流の使用はブタンジオール上に不純物限界を有するため、ブタンジオールの作製プロセス中にブタンジオール中の汚染物質を低減することは、例えば、後にブタンジオールからの不純物の分離（例えば、蒸留）に関連するコストを大幅に低減することができる。
【発明の概要】
【０００７】
本発明は、セリウムを含む触媒の存在下で、１，４−ブチンジオール溶液から１，４−ブタンジオールを作製するためのプロセスを提供する。１，４−ブタンジオールを作製するためのプロセスは、予想外に、著しく少量の主副生成物であるブタノールを生成する。
【０００８】
したがって、本発明の一例は、１，４−ブタンジオールを作製するためのプロセスである。このプロセスは、１，４−ブチンジオールを含む溶液を、プロモータとしてセリウムを含む触媒の存在下で、水素と反応させることを含んでもよい。
【０００９】
本発明の別の例は、１，４−ブタンジオールを作製するための触媒である。触媒は、プロモータとしてセリウムを含む骨格金属触媒であってもよい。
【００１０】
本発明の別の例は、触媒を調製するプロセスである。プロセスは、酸化セリウム、第１の元素、及び第２の元素を溶融及び混合して合金を形成し、続いてアルカリ溶液を使用して活性化して触媒を形成することを含んでもよい。第１の元素はＮｉであってもよく、第２の元素はアルミニウムであってもよい。
【発明を実施するための形態】
【００１１】
本発明は、本開示の技術的解決策に対するより良好な理解を当業者に提供するために、本発明の実施形態を参照して説明される。
【００１２】
本明細書において「約」により修飾された数値は、数値がその１０％だけ変化し得ることを意味する。本明細書において「約」により修飾された数値範囲は、数値範囲の上限及び下限がその１０％だけ変化し得ることを意味する。
【００１３】
本発明の一例は、１，４−ブタンジオールを作製するためのプロセスである。このプロセスは、１，４−ブチンジオールを含む溶液を、プロモータとしてセリウムを含む触媒の存在下で、水素と反応させることを含んでもよい。
【００１４】
１，４−ブチンジオールを含む溶液は、水溶液の形態である技術グレードの１，４−ブチンジオールであってもよく、不溶性又は溶解した構成成分として、ブチンジオール合成からの成分、例えば、銅、ビスマス、アルミニウム、又はケイ素化合物を更に含有することができる。１，４−ブチンジオールを含む溶液の主溶媒は、通常、水である。１，４−ブチンジオールを含む溶液は、メタノール、エタノール、プロパノール、ブタノール、又は１，４−ブタンジオールなどの他の溶媒を含んでもよい。溶液中の１，４−ブチンジオール含有量は、一般に、溶液の１０〜９０重量％、好ましくは２０〜８０重量％、特に好ましくは３０〜７０重量％である。一実施形態では、１，４−ブチンジオールを含む溶液は、１００％純粋なブチンジオールである。
【００１５】
１，４−ブチンジオールを含む溶液は、約６．０〜約１１．０、好ましくは約９〜約１０の範囲のｐＨを有し得る。
【００１６】
反応に必要な水素は、好ましくは純粋な形態で使用される。しかし、メタン及び一酸化炭素などの更なる成分も含有し得る。このプロセスの固定床反応器に適用される水素圧力は、約１５〜約３０ＭＰａの範囲であってもよい。固定床反応器の入口温度は、約８０℃〜約１２０℃の範囲であってもよい。供給溶液の流量は、ブチンジオールの所望の変換レベルを可能にするように当業者によって選択され得る。ブチンジオールの所望の変換レベルは、次に、プロセス流が反応器入口に部分的に再利用されるかどうかに依存する。非再利用プロセス流の場合、「単一の通過」における所望の変換レベルは、通常、有機化合物基準で非常に高い、すなわち９９重量％超である。
【００１７】
本発明によれば、使用される触媒は、Ｃ≡Ｃ三重結合及び二重結合を単結合に水素化することができるものである。触媒は、固定床、スラリー若しくは懸濁液、又はそれらの組み合わせの形態であってもよい。一実施形態では、触媒は固定床の形態であり、約１ｍｍ〜約８ｍｍ、好ましくは約２ｍｍ〜約５ｍｍの範囲の粒径を有し得る。別の実施形態では、触媒はスラリー又は懸濁液の形態であり、約１０μｍ〜約１００μｍ、好ましくは約２０μｍ〜約８０μｍの範囲の中央粒径を有してもよい。
【００１８】
触媒は、Ｎｉ、Ｃｏ、Ｃｕ、Ｆｅ、及びそれらの混合物からなる群から選択される少なくとも第１の元素を更に含んでもよい。一実施形態では、第１の元素は、Ｎｉである。触媒は、アルミニウム、モリブデン、クロム、鉄、銅、スズ、ジルコニウム、亜鉛、チタン、バナジウム、及びそれらの混合物からなる群から選択される少なくとも第２の元素を更に含んでもよい。一実施形態では、第２の元素は、アルミニウムである。
【００１９】
触媒は、骨格金属触媒であってもよい。好適な骨格金属触媒としては、骨格金属ニッケル、骨格金属銅、骨格金属コバルト、骨格金属ニッケル／モリブデン、骨格金属ニッケル／銅、骨格金属ニッケル／クロム、骨格金属ニッケル／クロム／鉄、又はレニウムスポンジが挙げられる。
【００２０】
セリウムは、触媒の約１重量％〜約５重量％、好ましくは約１．５重量％〜約３．０重量％の範囲の量で触媒中に存在し得る。
【００２１】
反応器中の水素とブチンジオールとのモル比は、少なくとも３：１、好ましくは４：１〜１００：１である。
【００２２】
本発明のプロセスにおいて固定床反応器が使用される場合、触媒の固定床を通って流れる溶液及び気体の空間速度は限定されない。当業者であれば、溶液及び気体の空間速度を調節して、ブタノールなどの少量の副生成物と共に、最適収率の１，４−ブタンジオールを得ることができる。
【００２３】
本発明による触媒は、１種類のみの触媒又は数種類の触媒の混合物を含んでもよい。いくつかの種類の触媒の混合物は、擬似均一系混合物として、又は個々の反応ゾーンがそれぞれ擬似均一系触媒床からなる構造化床として存在し得る。例えば、反応の開始時に１つの種類の触媒を使用し、更に下流で混合物を使用するために、方法を組み合わせることも可能である。
【００２４】
このプロセスは、ブタノール及び１，４−ブタンジオールの総重量に基づいて、約３．０重量％未満、好ましくは約２．５重量％未満の範囲の副生成物としてブタノールを生成し得る。
【００２５】
１，４−ブタンジオールを作製するためのプロセスの一実施形態では、触媒は骨格元素触媒である。触媒は、Ｎｉ、Ｃｏ、Ｃｕ、Ｆｅ、及びそれらの混合物からなる群から選択される少なくとも第１の元素と、アルミニウム、モリブデン、クロム、鉄、銅、スズ、ジルコニウム、亜鉛、チタン、バナジウム、及びそれらの混合物からなる群から選択される少なくとも第２の元素と、セリウムと、を含む。セリウムは、触媒の約１重量％〜約５重量％の範囲の量で存在する。１，４−ブチンジオールを含む溶液は、約９．０〜約１０．０のｐＨを有する。このプロセスは、ブタノール及び１，４−ブタンジオールの総重量に基づいて、約３．０重量％未満の範囲のブタノールを副生成物として生成する。
【００２６】
本発明の別の例は、１，４−ブタンジオールを作製するための触媒である。触媒は、プロモータとしてセリウムを含む骨格金属触媒を含んでもよい。セリウムは、触媒の約１．０重量％〜約５．０重量％、好ましくは約１．５重量％〜約３．０重量％の範囲の量で触媒中に存在する。約１．０重量％〜約５．０重量％のセリウムを含む一実施形態では、骨格金属の第１の元素は、ニッケルであり、骨格金属の第２の元素は、アルミニウムである。
【００２７】
本発明の別の例は、触媒を調製するプロセスである。このプロセスは、酸化セリウム、第１の元素、及び第２の元素を溶融及び混合して合金を形成することを含んでもよい。次いで、合金は、アルカリ溶液と接触させることによって活性化される。一実施形態では、アルカリ溶液は、１重量％〜２５重量％の範囲の濃度を有する水酸化ナトリウム又は水酸化カリウムの水溶液である。
【００２８】
第１の元素は、Ｎｉ、Ｃｏ、Ｃｕ、Ｆｅ、及びそれらの混合物からなる群から選択されてもよい。第２の元素は、アルミニウム、モリブデン、クロム、鉄、銅、スズ、ジルコニウム、亜鉛、チタン、バナジウム、及びそれらの混合物からなる群から選択されてもよい。一実施形態では、第１の元素は、Ｎｉであり、第２の元素は、アルミニウムである。Ｎｉは、酸化セリウム、Ｎｉ、及びアルミニウムの総重量に基づいて、約４０重量％〜約６０重量％の範囲の量で存在し得る。アルミニウムは、酸化セリウム、Ｎｉ、及びアルミニウムの総重量に基づいて、約４０重量％〜約６０重量％の範囲の量で存在し得る。酸化セリウムは、酸化セリウム、Ｎｉ、及びアルミニウムの総重量に基づいて、約１重量％〜約５重量％、好ましくは約１．５重量％〜約３．５重量％の範囲の量で存在し得る。酸化セリウムは、溶融及び混合プロセス中に合金中のセリウムに変換され得る。
【００２９】
一実施形態では、アルカリ溶液を、合金床を通して連続的に圧送して、合金を活性化する。別の実施形態では、合金粒子をバッチ中のアルカリ溶液に添加して、合金を活性化する。一実施形態では、触媒は、骨格金属触媒である。
【００３０】
一実施形態では、触媒を調製するプロセスは、酸化セリウム、第１の元素、及び第２の元素を溶融及び混合して合金を形成することと、合金をアルカリ水溶液と接触させて触媒を生成することと、を含む。第１の元素は、Ｎｉ、Ｃｏ、Ｃｕ、Ｆｅ、及びそれらの混合物からなる群から選択され、第２の元素は、アルミニウム、モリブデン、クロム、鉄、銅、スズ、ジルコニウム、亜鉛、チタン、バナジウム、及びそれらの混合物からなる群から選択される。酸化セリウムは、酸化セリウム、第１の元素、及び第２の元素の総重量に基づいて、約１重量％〜約５重量％の範囲の量で存在する。約１．０重量％〜約５．０重量％のセリウムを含む一実施形態では、骨格金属の第１の元素は、ニッケルであり、骨格金属の第２の元素は、アルミニウムである。
【００３１】
本発明の別の例は、本発明の一実施形態による触媒を調製するプロセスによって生成される触媒である。
【００３２】
本発明の様々な実施形態の説明は、例示を目的として提示されたものであり、包括的であることを意図するものでも、開示された実施形態に限定されるものでもない。記載された実施形態の範囲及び趣旨から逸脱することなく、多くの変更及び変形が当業者には明らかであろう。本明細書で使用される用語は、実施形態の原理、市場で見出される技術に対する実用的又は技術的改良、又は当業者が本明細書に開示される実施形態を理解できるようにするために選択された。
【００３３】
以下、本発明について、実施例を参照してより詳細に述べる。但し、本発明の範囲は以下の実施例に限定されない。
【実施例】
【００３４】
比較例１：非促進ニッケル触媒
触媒の調製
【００３５】
２つの成分を溶融及び混合することにより、５８重量％のＡｌ及び４２重量％のＮｉを含有する合金を形成した。次いで、合金を粉砕し、８〜１２メッシュサイズの範囲内の、又は約２ｍｍ〜約３ｍｍの範囲の直径を有する合金粒子に篩い分けした。
【００３６】
合金粒子の３９０ｇの部分をビーカーに入れて、「床」を形成した。この合金粒子の床は、「浸出剤」と接触させることによって触媒に変換され、これは、水性ＮａＯＨ溶液の５つの部分を、一定速度で合金床を通して連続的に圧送することを含む。ＮａＯＨ水溶液の各部分は１８リットルであり、５つの部分の強度は、それぞれ０．９％、１．７５％、２．６％、３．５％、及び最後に４．３５％からのプロセス中に増加した。ＮａＯＨ水溶液の各部分を、４０分間合金床を通して送達し、一方、浸漬した冷却コイル（内部水流を有する）を使用して、３８℃の目標でプロセスの温度を制御する。
【００３７】
次いで、触媒を２リットルの０．２５％ＮａＯＨ溶液で１０分間洗浄した後、流出洗浄水がｐＨ９に達するまで４５℃の水で洗浄した。
触媒の試験
【００３８】
調製した触媒を、約０．５インチの内径及び約６インチの高さを有する床寸法を有する垂直カラム反応器に充填したとき、それらを水湿潤状態に維持した。この量は、１８ｍＬの体積を有する触媒床への量である。
【００３９】
固体２−ブチン−１，４−ジオールを３５重量％で水に溶解させることにより、反応物質供給溶液を調製した。選択性への影響について試験する変数として、少量の１５％ＮａＯＨ溶液を添加することにより、反応物質供給溶液のｐＨを５．０又は１０．０のいずれかに調整した。
【００４０】
用いた反応条件は、入口温度１００℃、ピーク温度１５０℃（出口温度）、水素圧＝２５００ｐｓｉｇ（１７ＭＰａ）、及び制御可能な範囲の液体供給流量：０．２５〜０．３５ｍＬ／分であった。Ｈ２ガス（３００ｍＬ／分）の並流上向き流、及び液体を維持した。
【００４１】
この触媒電荷を試験する過程で、液体供給流量を様々な時点で増加させた後、数日間一定レベルに維持した。供給源を、別の独立変数としてｐＨ１０と５との間で切り替えた。用いた反応物質供給溶液のｐＨ及び液体流量のシーケンスを表１に列挙する。
【００４２】
有機生成物の重量％で記載される生成物アッセイを、Ｒｅｓｔｅｋ  Ｓｔａｂｉｌｗａｘ  ３０×０．３２×０．５カラム、９０％のエタノール溶媒、内部標準としてのジグリム、及び炎イオン化検出器を使用して、ＧＣ分析により決定した。表１の各条件について報告された収率は、各８時間の連続運転後に採取された試料からの平均である。
【００４３】
目的の主な副生成物、ｎ−ブタノール（「ＢｕＯＨ」）は、この標準的なベースライン触媒の様々な条件にわたって３．１％〜３．８％の範囲であった。より高いｐＨの供給溶液を使用すると、ブタノール収率が低くなる。第２の副生成物、ヒドロキシブトキシテトラヒドロフラン、生成物と供給分子との反応及び脱水によって形成された環化アセタールは、表１に「アセタール」として列挙される。未変換ブチンジオールは「ＢＹＤ」と呼ばれ、％変換率は、１００％から減算されたＢＹＤ残余レベルに基づく。
比較例２：Ｌａ促進ニッケル触媒
【００４４】
合金形成及び活性化、触媒試験、並びにＢＹＤ−ＢＤＯ系における触媒生成物の分析を含む触媒調製に関しては、比較例１の手順に従った。合金調製は、５８重量％のＡｌ、２重量％のＮｉ、及び４０重量％の６％  Ｌａ−９４％  Ｎｉ二元合金（Ａｍｅｒｉｃａｎ  Ｅｌｅｍｅｎｔｓ）の混合物を使用した。得られた３成分合金の、ＩＣＰによるバルク化学分析により、２．６重量％のＬａが得られた。同様の分析により、活性化触媒は、２．９重量％のＬａを含有していた。
【００４５】
ＢＹＤ供給ｐＨと液体流量との各々の組み合わせでの触媒試験は、表１に示すように、ブタノール、すなわち、５．８〜６．２重量％の有意に高い範囲を得た。
実施例１：Ｃｅ促進ニッケル触媒
【００４６】
合金形成及び活性化、触媒試験、並びにＢＹＤ−ＢＤＯ系における触媒生成物の分析を含む触媒調製に関しては、比較例１の手順に従った。比較例１と比較して、実施例１の合金調製物は、５７．８重量％のＡｌ及び４０．６重量％のＮｉと共に、１．６重量％で合金混合物に添加される、粒状形態（直径０．５〜１．０ｍｍ）の酸化セリウム、ＣｅＯ２の使用による標準Ｎｉ−Ａｌタイプとは異なっていた。混合及び溶融プロセスは、ＣｅＯ２をＣｅに変換し、これは元素合金に組み込まれた。得られた固体合金上のＸ線回折は、ＣｅＯ２出発物質の不在を示した。ＩＣＰによる合金のバルク化学分析により、１．３重量％のＣｅが得られた。同様の分析により、活性化触媒は、Ａｌの選択的除去後に１．５重量％のＣｅを含有した。
【００４７】
ｐＨ１０でのＢＹＤ供給溶液を用いた触媒の適用は、表１に示すように、流量に応じて、著しく低い範囲のブタノール、すなわち、２．５重量％〜３．２重量％を得た。
実施例２：Ｃｅ促進ニッケル触媒（より高いＣｅ含有量）
【００４８】
合金形成及び活性化、触媒試験、並びにＢＹＤ−ＢＤＯ系における触媒生成物の分析を含む触媒調製に関しては、比較例１の手順に従った。合金調製は、実施例１の方法に従ったが、酸化セリウムを、５７．７重量％のＡｌ及び３９．３重量％のＮｉと共に、３．０重量％で合金化混合物に添加した。ＩＣＰによる合金のバルク化学分析によって、１．９重量％のＣｅが得られた。同様の分析により、活性化触媒は、２．９重量％のＣｅを含有した。
【００４９】
ｐＨ１０でのＢＹＤ供給溶液の様々な組み合わせでの触媒の適用は、表１に示すように、更により低い範囲のブタノール、すなわち、２．１重量％〜２．８重量％を得た。
【００５０】
ＢＹＤ供給溶液のｐＨの効果を以下のように研究した。
【００５１】
上記の触媒が固定床反応器に充填されたままで、試験の連続した３つの段階を実施した。３つの連続する段階では、ＢＹＤ供給溶液のｐＨは、それぞれ８、９、及び１１で変化した。各段階は、０．３０ｃｃ／分の固定供給流量で約５日間の持続時間であった。ＢＤＯ収率及び副生成物の含有量を表１に示す。表１の実施例２に示すように、ブタノール副生成物は、ＢＹＤ供給溶液のｐＨが上昇するにつれて減少し続ける。
【００５２】
しかしながら、アセタール副生成物は、ｐＨ１１（１．２％まで）で増加し、ｐＨ１０（０．７％）で見られる傾向を続ける。組み合わせたブタノール及びアセタール副生成物の総含有量は、ｐＨ９〜１０の範囲で最低である。
実施例３：Ｃｅ促進ニッケル触媒。
【００５３】
合金形成及び活性化、触媒試験、並びにＢＹＤ−ＢＤＯ系における触媒生成物の分析を含む合金調製に関しては、実施例２の手順に従った。活性化触媒のバルク化学分析は、触媒が２．１％のＣｅを含有することを示した。
【００５４】
ｐＨ１０での供給溶液及び０．４ｍＬ／分の比較的高い流量での触媒の適用は、Ｌａプロモータを使用する比較例２と同様に、表１に示すように、３．４重量％のブタノール含有量を得た。
【００５５】
これらの実施例は、ブタノール副生成物の形成を著しく低減することによって、プロセスの選択性を予想外に改善する、セリウムプロモータの有用性を実証する。
【表１】
2021534083.tif 000002
【００５６】
本開示の原理及び実施形態は、本明細書に記載される。本開示の実施形態の説明は、本開示の方法及びそのコア概念を理解するのを助けるためにのみ使用される。一方、当業者であれば、本開示は、本開示の範囲に関するものであり、技術的スキームは、技術的特徴の特定の組み合わせに限定されず、また本発明の概念から逸脱することなく、技術的特徴又は技術的特徴と同等の特徴を組み合わせることによって形成される、他の技術的スキームを網羅するべきである。例えば、技術的スキームは、本開示に開示されるように上記の特徴（限定するものではないが）を同様の特徴で置き換えることによって得ることができる。
【国際調査報告】
2021534083.tif 000003